(57)【特許請求の範囲】
【請求項１】
格子状に設けられた隔壁（１１）と該隔壁（１１）に囲まれて形成された複数のセル（１２）とを有すると共に、一体成形されたコージェライト製のハニカム構造体（１）であって、
該ハニカム構造体（１）は、セル密度が一定の領域であるセル密度領域（２）を複数有し、軸方向（Ｘ）に直交する断面において、中心部から外周部に向かって径方向にセル密度の異なる複数の上記セル密度領域（２）を有し、
互いにセル密度が異なる隣り合う該セル密度領域（２）同士の間には、両者を隔てる境界領域（１４）が設けられており、
該境界領域（１４）は、両側にある上記セル密度領域（２）の上記隔壁（１１）同士の間をつなぐ境界隔壁（１４１）と、少なくとも一部が該境界隔壁（１４１）によって囲まれ、両側にある上記セル密度領域（２）の上記セル（１２）とは異なる形状の多角形状の複数の境界セル（１４２）とを有し、
上記境界領域（１４）における上記境界セル（１４２）の平均水力直径をΦ１、上記境界領域（１４）のすぐ内側にある上記セル密度領域（２）における上記セル（１２）の平均水力直径をΦ２とした場合に、Φ１／Φ２≧１．２５であることを特徴とするハニカム構造体（１）。
【請求項２】
請求項１に記載のハニカム構造体（１）において、上記複数のセル密度領域（２）は、それぞれ四角形の複数の上記セル（１２）を有し、径方向に隣り合う上記セル密度領域（２）同士は、軸方向（Ｘ）に直交する断面において、上記隔壁（１１）が互いに傾斜しており、上記境界領域（１４）は、軸方向（Ｘ）に直交する断面の形状が五角形となる上記境界セル（１４２）を有することを特徴とするハニカム構造体（１）。
【請求項３】
請求項１又は２に記載のハニカム構造体（１）において、上記平均水力直径Φ１及びΦ２は、１．２５≦Φ１／Φ２≦２．０２の関係を満たすことを特徴とするハニカム構造体（１）。
【請求項４】
請求項１〜３のいずれか一項に記載のハニカム構造体（１）において、上記複数のセル密度領域（２）のうち、最も外側のセル密度領域（２）を除いた中で最もセル密度が高いセル密度領域（２）のセル密度をＭａ、最もセル密度が低いセル密度領域（２）のセル密度をＭｂとした場合に、１＜Ｍａ／Ｍｂ≦２．２の関係を満たすことを特徴とするハニカム構造体（１）。
【請求項５】
請求項１〜４のいずれか１項に記載のハニカム構造体（１）において、該ハニカム構造体（１）の半径をＲ、上記複数のセル密度領域（２）のうち、最も外側のセル密度領域（２）を除いた中で最もセル密度が高いセル密度領域（２）とそのすぐ外側にあるセル密度領域（２）との間を隔てる上記境界領域（１４）の半径をｒとした場合に、０．１６＜ｒ／Ｒ＜１の関係を満たすことを特徴とするハニカム構造体（１）。
【請求項６】
請求項１〜５のいずれか１項に記載のハニカム構造体（１）において、上記複数のセル密度領域（２）のうち、最も外側のセル密度領域（２）を除いた中で最もセル密度が高いセル密度領域（２）が最も内側に配置されていることを特徴とするハニカム構造体（１）。
【請求項７】
請求項１〜６のいずれか１項に記載のハニカム構造体（１）において、該ハニカム構造体（１）は、２つの上記セル密度領域（２）を有し、該各セル密度領域（２）は、四角形格子状に設けられた上記隔壁（１１）と該隔壁（１１）に囲まれて形成された複数の四角形状のセル（１２）とを有し、内側にある上記セル密度領域（２）のセル密度と外側にある上記セル密度領域（２）のセル密度との比が２：１であり、外側にある上記セル密度領域（２）の上記セル（１２）が内側にある上記セル密度領域（２）の上記セル（１２）に対して４５°の傾きを持って配置されていることを特徴とするハニカム構造体（１）。
【発明の詳細な説明】
【技術分野】
【０００１】
本発明は、自動車等の内燃機関の排ガスを浄化するための触媒の担体として用いられるハニカム構造体に関する。
【背景技術】
【０００２】
自動車等の内燃機関の排ガスを浄化するための触媒の担体として、例えば、格子状に設けられた隔壁とその隔壁に囲まれて形成された複数のセルとを有するハニカム構造体が知られている。
ハニカム構造体は、排ガスの通路となる排気管内に設置して用いられる。そして、高温の排ガスをハニカム構造体に流通させることにより、ハニカム構造体に担持した触媒を活性化させ、排ガスの浄化を行う。
【０００３】
近年、自動車等の排ガス規制が厳しくなっていることから、内燃機関の始動直後に発生する有害物質（コールドエミッション）の低減がより一層求められている。そのため、ハニカム構造体の隔壁の厚みを小さくして軽量化を図り、触媒が活性する温度まで早く昇温させるといった方法や、ハニカム構造体に流入する排ガスの流速分布を均一化することで担持されている触媒全体を有効に活用するといった方法が必要となってくる。
このようなことから、ハニカム構造体には、より高い排ガス浄化性能、より低い圧力損失（以下、適宜、圧損という）等が要求される。
【０００４】
例えば、特許文献１には、軸方向に直交する断面において中心部と外周部とを有し、その中心部と外周部との触媒量、表面積、セル密度等の関係を規定したハニカム構造体が開示されている。
また、特許文献２には、円筒状の内周壁を備え、内周壁よりも内側に配置された第１のセルの形状を六角形とし、内周壁よりも外側に配置された第２のセルの形状を六角形とは異なる形状（円形、楕円形、四角形、三角形）とするハニカム構造体が開示されている。
また、特許文献３には、四角形状のセルのみを有し、中心部と外周部との開口率、吸水率等の関係を規定したハニカム構造体が開示されている。
【０００５】
また、特許文献４には、第１のセル部（中心部）と第２のセル部（外周部）との間に内部皮を形成し、第１のセル部と第２のセル部とのセル密度等の関係を規定したハニカム構造体が開示されている。
また、特許文献５には、中心部から外周部に向かって半径方向に形成された半径方向ウェブ（隔壁）の本数が径方向に変化するハニカム構造体が開示されている。
また、特許文献６には、隔壁が中心から外側に向かって凸状に湾曲した形状であり、中心部のセル密度が外周部のセル密度よりも小さいハニカム構造体が開示されている。
また、特許文献７には、セル開口率が中心部から外周部に向かって連続的又は段階的に増大してなるハニカム構造体が開示されている。
【０００６】
また、特許文献８には、第１のハニカム部（中心部）と第２のハニカム部（外周部）とを直接接合して一体化されてなり、第１のハニカム部と第２のハニカム部とのセル密度、隔壁厚さ、セルの断面形状等が異なるハニカム構造体が開示されている。
また、特許文献９には、複数のハニカムセグメントを接合して一体化されてなり、最外周面を構成しないハニカムセグメントと最外周面を構成するハニカムセグメントとの隔壁厚さ、セル密度等の関係を規定したハニカム構造体が開示されている。
また、特許文献１０には、中心から外周に向かうにつれてセル密度が漸減している領域を含むハニカム構造体が開示されている。
【先行技術文献】
【特許文献】
【０００７】
【特許文献１】特開２００２−１７７７９４号公報
【特許文献２】特開２００８−２００６０５号公報
【特許文献３】特開２００８−１８３７０号公報
【特許文献４】特許第３２１９２９２号公報
【特許文献５】特表２００９−５３２６０５号公報
【特許文献６】特許第４５１１３９６号公報
【特許文献７】特開２００６−２８１１３４号公報
【特許文献８】特許第４６４０９０３号公報
【特許文献９】特許第４０９４８２３号公報
【特許文献１０】特許第４３３２８４７号公報
【発明の概要】
【発明が解決しようとする課題】
【０００８】
しかしながら、特許文献１〜５のハニカム構造体では、中心部と外周部との間に内周壁が設けられているため、内周壁と中心部又は外周部との境界付近において不完全な形状のセル（隔壁のみに囲まれたセルではなく、隔壁と内周壁とによって囲まれたセル）が形成される。そのため、ハニカム構造体に触媒を担持した場合に、触媒の目詰まりが生じ、圧力損失が大きくなるおそれがある。また、特許文献３には、内周壁がない構造も開示されているが、中心部や外周部のセルと両者の境界部分のセルとの形状が同一であるため、耐熱衝撃性が低くなるおそれがある。
【０００９】
また、特許文献６のハニカム構造体では、中心部に排ガスが集中して流れやすい構造や外側へ行くほどセル密度が不均一に低くなる部分が生じる構造となるため、排ガスの流れを考慮した浄化性能の向上につながるものではなく、そのデータも開示されていない。さらに、外形寸法が真円でないため、長手方向の外周部に排ガスが流れにくい構造となり、排ガス浄化性能を十分に確保することができないおそれがある。
また、特許文献７〜１０のハニカム構造体では、複数のセグメントを接合して一体化されているため、接合部分の隔壁の厚みが大きくなり、それに伴って圧力損失が大きくなるおそれがある。
【００１０】
本発明は、かかる背景に鑑みてなされたもので、圧力損失の低減を図り、排ガス浄化性能を向上させることができるハニカム構造体を提供しようとするものである。
【課題を解決するための手段】
【００１１】
本発明の一の態様は、格子状に設けられた隔壁と該隔壁に囲まれて形成された複数のセルとを有すると共に、一体成形されたコージェライト製のハニカム構造体であって、
該ハニカム構造体は、セル密度が一定の領域であるセル密度領域を複数有し、軸方向に直交する断面において、中心部から外周部に向かって径方向にセル密度の異なる複数の上記セル密度領域を有し、
互いにセル密度が異なる隣り合う該セル密度領域同士の間には、両者を隔てる境界領域が設けられており、
該境界領域は、両側にある上記セル密度領域の上記隔壁同士の間をつなぐ境界隔壁と、少なくとも一部が該境界隔壁によって囲まれ、両側にある上記セル密度領域の上記セルとは異なる形状の多角形状の複数の境界セルとを有し、
上記境界領域における上記境界セルの平均水力直径をΦ１、上記境界領域のすぐ内側にある上記セル密度領域における上記セルの平均水力直径をΦ２とした場合に、Φ１／Φ２≧１．２５であることを特徴とするハニカム構造体にある（請求項１）。
【発明の効果】
【００１２】
上記ハニカム構造体は、軸方向に直交する断面（以下、適宜、径方向断面という）において、径方向にセル密度が段階的に変化するよう構成された複数のセル密度領域を有する。また、セル密度領域同士の間には、両者を隔てる境界領域が設けられている。そして、該境界領域は、両側にあるセル密度領域の隔壁同士の間をつなぐ境界隔壁と、少なくとも一部が該境界隔壁によって囲まれ、両側にあるセル密度領域のセルとは異なる形状の多角形状の複数の境界セルとを有する。
【００１３】
すなわち、上記ハニカム構造体は、セル密度が変化するセル密度領域同士の境界部分に、セル密度領域と同様の構成である隔壁（境界隔壁）とセル（境界セル）とを有する境界領域が設けられている。そのため、セル密度領域同士の間に両者を隔てる筒状の隔壁（内周壁）等を設けた従来の構成と異なり、セル密度領域同士の境界部分に不完全なセルが形成されないようにすることができる。なお、ここでの不完全セルとは、境界領域のすぐ内側にあるセル密度領域のセルよりも水力直径の小さい、境界領域近傍に位置するセルのことである。これにより、セル密度領域同士の境界部分における触媒の目詰まりを抑制することができる。その結果、圧力損失の低減を図ることができる。
【００１４】
また、上記ハニカム構造体は、境界領域における境界セルの平均水力直径Φ１と、境界領域のすぐ内側にあるセル密度領域におけるセルの平均水力直径Φ２とが、Φ１／Φ２≧１．２５の関係を満たす。そのため、セル密度領域よりも容易に、境界領域の境界セル内（具体的には境界隔壁の表面）に触媒を担持させることができる。これにより、境界領域の境界セルにおける触媒の目詰まりを抑制することができる。その結果、圧力損失の低減を図り、排ガス浄化性能を向上させるという上述の効果を十分かつ確実に得ることができる。
【００１５】
また、上記ハニカム構造体において、例えば、排ガスが最も流通する部分（例えば中心部）に、セル密度が高い領域を配置することにより、内燃機関の始動直後にハニカム構造体を触媒が活性する温度まで早期に昇温することができる。これにより、エミッションの低減を図り、排ガス浄化性能をさらに向上させることができる。
また、例えば、上記ハニカム構造体の外側にセル密度が低いセル密度領域を配置することにより、外側にも排ガスが流れやすくなる。これにより、排ガスをより均一に流通させることができ、排ガス浄化性能をさらに向上させることができる。また、ハニカム構造体全体の開口率（軸方向端面の面積に対して開口している面積の割合）が高くなることから、圧力損失を低減することもできる。
【００１６】
このように、圧力損失の低減を図り、排ガス浄化性能を向上させることができるハニカム構造体を提供することができる。
【図面の簡単な説明】
【００１７】
【図１】実施例における、ハニカム構造体を示す斜視説明図。
【図２】実施例における、実施例Ｅ１〜Ｅ５のハニカム構造体の径方向断面を示す説明図。
【図３】実施例における、実施例Ｅ６のハニカム構造体の径方向断面を示す説明図。
【図４】実施例における、実施例Ｅ７のハニカム構造体の径方向断面を示す説明図。
【図５】実施例における、ハニカム構造体のセルのセルピッチを示す説明図（（ａ）セル形状が四角形、（ｂ）セル形状が六角形）。
【図６】実施例における、ハニカム構造体の径方向断面を示す説明図（（ａ）比較例Ｃ１、（ｂ）比較例Ｃ２）。
【図７】実施例における、ハニカム構造体の径方向断面を示す説明図（（ａ）比較例Ｃ３、（ｂ）比較例Ｃ４）。
【図８】実施例における、圧力損失の評価方法を示す説明図。
【図９】実施例における、ハニカム構造体を備えた触媒コンバータを示す説明図。
【図１０】実施例における、実施例Ｅ１のハニカム構造体の軸方向端面を示すマイクロスコープ写真（（ａ）触媒担持前、（ｂ）触媒担持後）。
【図１１】実施例における、比較例Ｃ３のハニカム構造体の軸方向端面を示すマイクロスコープ写真（（ａ）触媒担持前、（ｂ）触媒担持後）。
【図１２】実施例における、セル密度比Ｍａ／Ｍｂとエミッション比との関係を示したグラフ。
【図１３】実施例における、境界領域位置ｒ／Ｒとエミッション比との関係を示したグラフ。
【図１４】実施例における、水力直径比Φ１／Φ２とコート長さ比との関係を示したグラフ。
【発明を実施するための形態】
【００１８】
上記ハニカム構造体は、上述のとおり、径方向断面において、中心部から外周部に向かって径方向にセル密度が段階的に変化するよう構成された複数のセル密度領域を有する。すなわち、ハニカム構造体は、中心部から外周部に向かって径方向に複数の領域（セル密度領域）に分割されており、各セル密度領域内のセル密度は一定となっている。また、隣り合うセル密度領域のセル密度は異なっており、径方向においてセル密度が段階的に変化するよう構成されている。
【００１９】
また、上記境界領域の境界セルの形状は、該境界領域の両側にある上記セル密度領域のセルの形状とは異なる形状の多角形状である。そのため、例えば、境界領域の境界セルの形状をセル密度領域のセルとは異なる剛性の小さい形状（例えば、五角形状）とすることにより、境界領域に柔軟性を付与することができる。すなわち、ハニカム構造体に対して部分的に柔軟性を付与することができる。これにより、ハニカム構造体の耐熱衝撃性を向上させることができる。
【００２０】
また、上記平均水力直径Φ１及びΦ２の関係がΦ１／Φ２＜１である場合には、セル密度領域に比べて、境界領域の境界セル内（具体的には境界隔壁の表面）に触媒を容易に担持させることができないおそれがある。そのため、境界領域の境界セルにおける触媒の目詰まりを抑制するという上述の効果を十分に得ることができない。
したがって、上記平均水力直径Φ１及びΦ２は、Φ１／Φ２≧１．２５の関係を満たすようにしている。
【００２１】
また、上記平均水力直径Φ１及びΦ２は、１．２５≦Φ１／Φ２≦２．０２の関係を満たす構成とすることができる（請求項３）。
この場合には、セル密度領域よりも容易に、境界領域の境界セル内（具体的には境界隔壁の表面）に触媒を担持させ、境界領域の境界セルにおける触媒の目詰まりを抑制するという上述の効果を十分に得ることができる。
【００２２】
上記平均水力直径Φ１及びΦ２の関係がΦ１／Φ２＞２．０２である場合には、境界領域における境界セルの流路抵抗とセル密度領域におけるセルの流路抵抗との差が大きくなり、触媒の担持しやすさにばらつきが生じるおそれがある。そのため、ハニカム構造体に触媒を均一に担持することが困難となるおそれがある。また、これによって、触媒である貴金属を含んだスラリーをハニカム構造体に塗布する際に、そのスラリーをロスしてしまい、コスト面においても好ましくない。
【００２３】
なお、上記平均水力直径Φ１は、境界領域における境界セルの等価水力直径の平均である。また、上記平均水力直径Φ２は、境界領域のすぐ内側にあるセル密度領域におけるセルの等価水力直径の平均である。
また、等価水力直径Φは、ハニカム構造体の径方向断面におけるセル（境界セル）の内部面積をａ、周長をｂとした場合に、Φ＝４ａ／ｂの式で表される。
【００２４】
また、上記複数のセル密度領域のうち、最も外側のセル密度領域を除いた中で最もセル密度が高いセル密度領域（以下、適宜、高セル密度領域という）のセル密度をＭａ、最もセル密度が低いセル密度領域（以下、適宜、低セル密度領域という）のセル密度をＭｂとした場合に、１＜Ｍａ／Ｍｂ≦２．２の関係を満たす構成とすることができる（請求項４）。
この場合には、エミッションの低減を図り、排ガス浄化性能を向上させるという効果を十分に発揮することができる。
また、より高い排ガス浄化性能を得るために、Ｍａ／Ｍｂの値を１．２５〜１．８７とすることが望ましい。
【００２５】
上記セル密度Ｍａ及びＭｂの関係がＭａ／Ｍｂ≦１である場合には、ハニカム構造体の中心付近に排ガスが集中して流れてしまい、ハニカム構造体全体を排ガスの浄化に有効活用することができないため、エミッションの低減を図り、排ガス浄化性能を向上させるという上述の効果を十分に発揮することができないおそれがある。
一方、上記セル密度Ｍａ及びＭｂの関係がＭａ／Ｍｂ＞２．２である場合には、例えば、排ガスが最も流通する部分（例えば中心部）に高セル密度領域を、その高セル密度領域の外側に低セル密度領域を配置したときに、外側のセル密度が低くなりすぎるため、外側に排ガスが流れやすくなってしまう。そのため、排ガスが十分に浄化されずに通過する、いわゆる吹き抜けが生じ、排ガス浄化性能が低下してしまうおそれがある。
【００２６】
なお、上記高セル密度領域のセル密度Ｍａは、例えば、６２〜１８６個／ｃｍ2とすることができる。また、上記低セル密度領域のセル密度Ｍｂは、例えば、４６．５〜１３９．５個／ｃｍ2とすることができる。
また、上記高セル密度領域における上記隔壁の厚みは、例えば、３０〜１２０μｍとすることができる。また、上記低セル密度領域における上記隔壁の厚みは、例えば、５０〜２００μｍとすることができる。
【００２７】
また、上記ハニカム構造体の半径をＲ、上記複数のセル密度領域のうち、最も外側のセル密度領域を除いた中で最もセル密度が高いセル密度領域（高セル密度領域）とそのすぐ外側にあるセル密度領域との間を隔てる上記境界領域の半径をｒとした場合に、０．１６＜ｒ／Ｒ＜１の関係を満たす構成とすることができる（請求項５）。
この場合には、エミッションの低減を図り、排ガス浄化性能を向上させるという効果を十分に発揮することができる。
また、より高い排ガス浄化性能を得るために、ｒ／Ｒの値を０．５〜０．８とすることが望ましい。
なお、上記半径Ｒ、ｒとは、ハニカム構造体や境界領域の形状が円形状である場合にはその半径、多角形状である場合にはその内接円の半径とする。
【００２８】
また、上記複数のセル密度領域のうち、最も外側のセル密度領域を除いた中で最もセル密度が高いセル密度領域（高セル密度領域）が最も内側に配置されている構成とすることができる（請求項６）。
この場合には、排ガスが最も流通する部分（例えば中心部）に表面積の大きい高セル密度領域を配置することになるため、エミッションの低減を図り、排ガス浄化性能を向上させるという効果を十分に発揮することができる。
なお、上記構成の場合、高セル密度領域の中心軸は、ハニカム構造体の中心軸と必ずしも一致した位置とする必要はない。高セル密度領域の位置は、例えば、ハニカム構造体を配置する排気管の形状や排ガスの流れ等によって様々な位置に設定することができる。
【００２９】
また、上記ハニカム構造体は、２つの上記セル密度領域を有し、該各セル密度領域は、四角形格子状に設けられた上記隔壁と該隔壁に囲まれて形成された複数の四角形状のセルとを有し、内側にある上記セル密度領域のセル密度と外側にある上記セル密度領域のセル密度との比が２：１であり、外側にある上記セル密度領域の上記セルが内側にある上記セル密度領域の上記セルに対して４５°の傾きを持って配置されている構成（後述する図３、図４参照）とすることができる（請求項７）。
この場合には、ハニカム構造体の強度（アイソスタティック強度等）を向上させることができる。
また、境界領域の境界隔壁をその境界領域の両側にあるセル密度領域の格子状の隔壁の格子点（合流点）同士をつなぐように形成することにより、ハニカム構造体の強度（アイソスタティック強度等）をさらに向上させることができる（後述する図３、図４参照）。
【００３０】
また、上記ハニカム構造体は、２つのセル密度領域を有し、内側（中心部）に高セル密度領域を配置し、外側（外周部）に低セル密度領域を配置する構成とすることができる。
この場合には、エミッションの低減を図り、排ガス浄化性能を向上させるという効果と、排ガスをより均一に流通させ、排ガス浄化性能を向上させるという効果とを十分に発揮することができる。
【００３１】
また、上記ハニカム構造体は、３つ以上のセル密度領域を有し、径方向においてセル密度が段階的に低くなる構成とすることができる。
この場合には、排ガスをより均一に流通させ、排ガス浄化性能を向上させるという効果をより一層高めることができる。
ただし、このような構成とした場合、最も外側のセル密度領域のセル密度が低くなりすぎてハニカム構造体の強度（アイソスタティック強度等）が低下するおそれがある。そこで、最も外側のセル密度領域のセル密度を高くして、ハニカム構造体の強度を確保することが望ましい。
【００３２】
また、上記ハニカム構造体は、例えば、触媒によって排ガスを浄化する触媒コンバータ等に用いられる。この場合、上記ハニカム構造体の上記隔壁の表面に排ガス浄化用の触媒を担持して用いられる。
また、上記ハニカム構造体の気孔率は、例えば、１０〜７０％とすることができる。また、上記各セル密度領域の気孔率は、すべて同じであることが望ましい。
【００３３】
また、上記セルの形状は、径方向断面において、例えば、円形、多角形（例えば、四角形、六角形）等とすることができる。
また、上記セル密度領域の外形形状は、径方向断面において、例えば、円形、多角形等とすることができる。
【００３４】
また、上記境界領域の外形形状は、径方向断面において、例えば、円形、多角形等とすることができる。
また、上記境界セルの形状は、径方向断面において、例えば、四角形、五角形等の多角形とすることができる。
【００３５】
また、上記境界隔壁の厚みは、例えば、３０〜１６０μｍとすることができる。
また、上記境界隔壁は、例えば、境界領域の両側にあるセル密度領域の格子状の隔壁の格子点（合流点）同士をつなぐように形成することにより、ハニカム構造体の強度（アイソスタティック強度等）を向上させることができる。
【実施例】
【００３６】
本例では、実施例としての複数のハニカム構造体（実施例Ｅ１〜Ｅ８）及び比較例としての複数のハニカム構造体（比較例Ｃ１〜Ｃ４）を作製し、これらについて圧力損失、排ガス浄化性能、耐熱衝撃性等の評価を行った。
【００３７】
まず、実施例としてのハニカム構造体（実施例Ｅ１〜Ｅ８）について、図を用いて説明する。
図１〜図４に示すごとく、ハニカム構造体１は、格子状に設けられた隔壁１１と隔壁１１に囲まれて形成された複数のセル１２とを有し、一体成形されたコージェライト製のハニカム構造体である。また、ハニカム構造体１は、軸方向Ｘに直交する断面において、中心部から外周部に向かって径方向にセル密度の異なる複数のセル密度領域２を有する。隣り合うセル密度領域２同士の間には、両者を隔てる境界領域１４が設けられている。
【００３８】
同図に示すごとく、境界領域１４は、両側にあるセル密度領域２の隔壁１１同士の間をつなぐ境界隔壁１４１と、少なくとも一部が境界隔壁１４１によって囲まれ、両側にあるセル密度領域２のセル１２とは異なる形状の多角形状の複数の境界セル１４２とを有する。また、境界領域１４における境界セル１４２の平均水力直径をΦ１、境界領域１４のすぐ内側にあるセル密度領域２におけるセル１２の平均水力直径をΦ２とした場合に、Φ１／Φ２≧１．２５である。
以下、これを詳説する。
【００３９】
図１に示すごとく、ハニカム構造体１（実施例Ｅ１〜Ｅ８）は、排ガス浄化用の触媒の担体として用いられるものであり、四角形格子状に設けられた隔壁１１と、その隔壁１１に囲まれて形成された四角形状の複数のセル１２と、外周側面を覆う円筒状の外周壁１３とを有する。また、ハニカム構造体１は、コージェライト製であり、全体を一体的に成形したものである。また、ハニカム構造体１の寸法は、直径が１０３ｍｍ、長さが１０５ｍｍである。
【００４０】
図２（実施例Ｅ１〜Ｅ５、Ｅ８）、図３（実施例Ｅ６）、図４（実施例Ｅ７）に示すごとく、ハニカム構造体１は、軸方向Ｘ（図１）に直交する断面（径方向断面）において、中心部から外周部に向かって径方向に２つのセル密度領域２（第１セル密度領域２１、第２セル密度領域２２）に分割されている。各セル密度領域２内のセル密度は一定となっている。また、隣り合うセル密度領域２のセル密度は異なっており、径方向においてセル密度が段階的に変化するよう構成されている。
なお、図２〜図４では、ハニカム構造体１の径方向断面の１／４に当たる部分を示している。
【００４１】
同図に示すごとく、第１セル密度領域２１は、ハニカム構造体１の中心部であって最も内側に配置されている。また、第１セル密度領域２１は、最も外側のセル密度領域２を除いた中で最もセル密度が高いセル密度領域２（高セル密度領域２ａ）である。また、第１セル密度領域２１の隔壁１１の厚みは、０．０９ｍｍ（９０μｍ）である。
また、第２セル密度領域２２は、ハニカム構造体１の外周部であって最も外側に配置されている。また、第２セル密度領域２２は、最もセル密度が低いセル密度領域２（低セル密度領域２ｂ）である。また、第２セル密度領域２２の隔壁１１の厚みは、０．０９ｍｍ（９０μｍ）である。
【００４２】
なお、図２〜図４に示すハニカム構造体１では、第１セル密度領域２１と第２セル密度領域２２とのセル１２の向きが異なる構成（第２セル密度領域２２のセル１２が第１セル密度領域２１のセル１２に対して４５°傾いている構成）であるが、例えば、セル１２の向きが同じである構成とすることもできる。
【００４３】
また、図２〜図４に示すごとく、ハニカム構造体１において、高セル密度領域２ａ（第１セル密度領域２１）のセル密度をＭａ、低セル密度領域２ｂ（第２セル密度領域２２）のセル密度をＭｂとした場合に、１＜Ｍａ／Ｍｂ≦２．２の関係を満たしている。
なお、各ハニカム構造体１（実施例Ｅ１〜Ｅ７）における各セル密度領域２（第１セル密度領域２１、第２セル密度領域２２）のセル密度（個／ｃｍ2）、セル密度比Ｍａ／Ｍｂは、表１に示すとおりである。
【００４４】
ここで、各セル密度領域２のセル密度の測定方法について説明する。セル密度は、ハニカム構造体の径方向断面において、図５（ａ）、（ｂ）に示すセルピッチｐを工具顕微鏡やマイクロスコープ等を用いて測定し、後述する関係式に代入してセル密度（ｃｐｓｉ）を算出する。本例では、マイクロスコープ（キーエンス社製、ＶＨＸ−９００）を用いて各セル密度領域２のセルピッチｐを５点ずつ測定し、その平均値を平均セルピッチとする。ここで、セル密度の単位「ｃｐｓｉ」は、１平方インチ当たりのセルの個数を表す。なお、表１では、セル密度の単位「ｃｐｓｉ」を「個／ｃｍ2」に変換して表示している。
【００４５】
例えば、図５（ａ）に示すごとく、実施例Ｅ１〜Ｅ８のハニカム構造体１のように、セル１２の形状が四角形の場合には、平均セルピッチをｐ１とすると、セル密度（ｃｐｓｉ）＝（２５．４／ｐ１）2の関係式からセル密度を算出する。
また、図５（ｂ）に示すごとく、セル１２の形状が六角形の場合には、平均セルピッチをｐ２とすると、セル密度（ｃｐｓｉ）＝（２／√３）×（２５．４／ｐ２）2の関係式からセル密度を算出する。
【００４６】
また、図２〜図４に示すごとく、ハニカム構造体１において、隣り合うセル密度領域２同士の間には、両者を隔てる境界領域１４が設けられている。境界領域１４の形状は、八角形（図１参照）である。
境界領域１４は、境界隔壁１４１と境界セル１４２とを有する。境界隔壁１４１は、境界領域１４の両側にあるセル密度領域２（第１セル密度領域２１、第２セル密度領域２２）の隔壁１１同士の間をつないでいる。境界セル１４２は、境界隔壁１４１と境界領域１４の両側にあるセル密度領域２（第１セル密度領域２１、第２セル密度領域２２）の隔壁１１とにより囲まれて形成されている。また、境界セル１４２は、境界領域１４の両側にあるセル密度領域２（第１セル密度領域２１、第２セル密度領域２２）のセル１２とは異なる形状である。
【００４７】
図２に示すごとく、実施例Ｅ１〜Ｅ５、Ｅ８のハニカム構造体１は、境界セル１４２の形状が四角形（セル密度領域２のセル１２の四角形とは異なる四角形）又は五角形である。
図３、図４に示すごとく、実施例Ｅ６、Ｅ７のハニカム構造体１は、境界セル１４２の形状が五角形である。また、内側にあるセル密度領域２（第１セル密度領域２１）のセル密度と外側にあるセル密度領域２（第２セル密度領域２２）のセル密度との比が２：１である。また、境界隔壁１４１は、境界領域１４の両側にあるセル密度領域２（第１セル密度領域２１、第２セル密度領域２２）の格子状の隔壁１１の格子点（合流点）１１１同士をつなぐように形成されている。これにより、ハニカム構造体１の強度（アイソスタティック強度等）を向上させている。
【００４８】
また、図２〜図４に示すごとく、ハニカム構造体１は、境界領域１４における境界セル１４２の平均水力直径Φ１と、境界領域１４のすぐ内側にあるセル密度領域２（第１セル密度領域２１）におけるセル１２の平均水力直径Φ２とが、Φ１／Φ２≧１．２５の関係を満たす。
なお、各ハニカム構造体１（実施例Ｅ１〜Ｅ７）における各セル密度領域２（第１セル密度領域２１、第２セル密度領域２２）のセルの平均水力直径（ｍｍ）、水力直径比Φ１／Φ２は、表１に示すとおりである。
【００４９】
また、同図に示すごとく、ハニカム構造体１の半径をＲ、高セル密度領域２ａ（第１セル密度領域２１）とそのすぐ外側にあるセル密度領域２（第２セル密度領域２２）との間を隔てる境界領域１４の半径をｒとした場合に、０．１６＜ｒ／Ｒ＜１の関係を満たしている。ここで、実施例Ｅ１〜Ｅ７のハニカム構造体１では、境界領域１４が八角形状（図１参照）であるため、その内接円の半径がｒである。本例の場合、その内接円は、ハニカム構造体１の０°、９０°、１８０°、２７０°方向に位置する境界セル１４２を形成する内側の隔壁１１に接するように構成する。
なお、各ハニカム構造体１（実施例Ｅ１〜Ｅ８）の境界領域位置ｒ／Ｒの値は、表１に示すとおりである。
【００５０】
次に、比較例としてのハニカム構造体９（比較例Ｃ１〜Ｃ４）について、図を用いて説明する。
図６（ａ）、（ｂ）に示すごとく、比較例Ｃ１、Ｃ２のハニカム構造体９は、上述した実施例Ｅ１〜Ｅ８のハニカム構造体１と異なり、１つのセル密度領域（表１では、第１セル密度領域として表示）のみで構成されている。すなわち、全体のセル密度が一定である。また、比較例Ｃ１のハニカム構造体９（図６（ａ））は、比較例Ｃ２のハニカム構造体９（図６（ｂ））よりもセル密度が低い。その他の基本的な構成は、上述した実施例Ｅ１〜Ｅ７のハニカム構造体１と同様である。
なお、各ハニカム構造体９（比較例Ｃ１、Ｃ２）のセルの水力直径（ｍｍ）、セル密度（個／ｃｍ2）等は、表１に示すとおりである。
【００５１】
また、図７（ａ）に示すごとく、比較例Ｃ３のハニカム構造体９は、上述した実施例Ｅ１〜Ｅ８のハニカム構造体１と同様に、２つのセル密度領域２（第１セル密度領域２１、第２セル密度領域２２）を有する。ただし、セル密度領域２同士の間には、両者を隔てる円筒状の境界壁（内周壁）１９が設けられている。その他の基本的な構成は、上述した実施例Ｅ１〜Ｅ８のハニカム構造体１と同様である。
【００５２】
なお、ハニカム構造体９（比較例Ｃ３）における各セル密度領域２（第１セル密度領域２１、第２セル密度領域２２）のセルの水力直径（ｍｍ）、セル密度（個／ｃｍ2）等は、表１に示すとおりである。
ここで、表１に示すごとく、比較例Ｃ３のハニカム構造体９において、「境界領域のセルの水力直径」は、境界壁１９とその内側にあるセル密度領域２（第１セル密度領域２１）の隔壁１１とにより囲まれて形成された不完全なセル１２の水力直径とする。また、「境界領域位置ｒ／Ｒ」は、境界壁１９の位置とする。
【００５３】
図７（ｂ）に示すごとく、比較例Ｃ４のハニカム構造体９は、上述した実施例Ｅ１〜Ｅ８のハニカム構造体１と同様に、２つのセル密度領域２（第１セル密度領域２１、第２セル密度領域２２）を有する。また、セル密度領域２同士の間には、両者を隔てる境界壁（内周壁）が設けられていない。その他の基本的な構成は、上述した実施例Ｅ１〜Ｅ８のハニカム構造体１と同様である。
【００５４】
なお、ハニカム構造体９（比較例Ｃ４）における各セル密度領域２（第１セル密度領域２１、第２セル密度領域２２）のセルの水力直径（ｍｍ）、セル密度（個／ｃｍ2）等は、表１に示すとおりである。
ここで、表１に示すごとく、比較例Ｃ４のハニカム構造体９において、「境界領域」とは、第１セル密度領域２１と第２セル密度領域２２との境界部分、すなわち図中の破線部分をいう。
【００５５】
次に、ハニカム構造体（実施例Ｅ１〜Ｅ８、比較例Ｃ１〜Ｃ４）の製造方法について説明する。
ハニカム構造体を製造するに当たっては、まず、セラミックス原料を準備する。セラミックス原料の原料粉末としては、カオリン、溶融シリカ、水酸化アルミニウム、アルミナ、タルク、カーボン粒子等を含有し、化学組成が重量比にて最終的にＳｉＯ2：４５〜５５％、Ａｌ2Ｏ3：３３〜４２％、ＭｇＯ：１２〜１８％となるコージェライトを主成分とする組成となるように調整したものを用いた。この原料粉末に水、バインダ等を所定量添加し、混錬することでセラミックス原料を得る。
【００５６】
次いで、押出成形用金型を用いてセラミックス原料を押出成形し、ハニカム成形体を成形する。このとき、隔壁の形状に対応する形状のスリット溝を有する押出成形用金型を用いて押出成形を行う。そして、成形したハニカム成形体をマイクロ波により乾燥させ、所望の長さに切断する。その後、ハニカム成形体を所定の最高温度（例えば、１３９０〜１４３０℃）で焼成する。
これにより、ハニカム構造体を得る。
【００５７】
次に、各ハニカム構造体（実施例Ｅ１〜Ｅ８、比較例Ｃ１〜Ｃ４）の圧力損失、排ガス浄化性能、耐熱衝撃性等について評価を行う。以下、圧力損失、排ガス浄化性能、耐熱衝撃性等の評価方法について説明する。
【００５８】
圧力損失の評価は、図８に示すごとく、予め排ガス浄化用の触媒を担持したハニカム構造体１（９）を圧損評価装置７にセットする。次いで、ブロアーにより圧損評価装置７内の空気Ａ１を吸引する。そして、圧損評価装置７内を負圧にすることにより、ハニカム構造体１（９）に所定量の空気Ａ２を流入させる。このとき、流入させる空気Ａ２が６ｍ3／分となるように調整し、圧損評価装置７内に取り付けた圧力センサ７１によって大気圧との差を計測し、圧力損失を求める。本例では、比較例Ｃ２の圧力損失を基準とし、圧力損失比を求める。
【００５９】
また、排ガス浄化性能の評価は、ハニカム構造体をエンジンに搭載して１０万ｋｍ走行したのと同等に担持した触媒を劣化させたハニカム構造体を準備する。次いで、図９に示すごとく、触媒が劣化したハニカム構造体１（９）を別のエンジンに搭載する。このとき、ハニカム構造体１（９）をアルミナマット８１で巻いた状態で排気管８２内に設置し、触媒コンバータ８を構成する。また、図示を省略したが、電気炉で加熱して触媒が十分に劣化されたハニカム構造体をエンジンのＵＦ／Ｃ（Ｕｎｄｅｒｆｒｏｏｒ  Ｃａｔａｌｙｓｔ）位置に搭載する。そして、所定のモード（ＬＡ♯４評価モード）で走行し、排出されるエミッション（ＨＣ、ＣＯ、ＮＯｘ）量を測定する。本例では、比較例Ｃ２のエミッション量を基準とし、エミッション比を求める。
【００６０】
ここで、Ｓ／Ｃ位置とは、エンジンからの排ガスが流通する排ガス流路において、エンジンの排気口の直後の位置（排ガス流路の上流側の位置）である。また、ＵＦ／Ｃ位置とは、排ガスの流路において、Ｓ／Ｃ位置のさらに下流側の車両の床下に当たる位置（排ガス流路の下流側の位置）である。
また、触媒としては、例えば、三元触媒として貴金属である白金（Ｐｔ）、ロジウム（Ｒｈ）、パラジウム（Ｐｄ）の少なくとも１種を含有し、γアルミナを含有したもの、さらにセリア等の酸素吸蔵剤を含有したもの等を用いることができる。
【００６１】
また、触媒目詰まりの評価は、実施例Ｅ１〜Ｅ５のハニカム構造体に触媒を担持させた場合に、境界領域の境界セルに触媒の目詰まり（開口端面が触媒で全て埋まっている状態）が生じているかどうかを確認する。また、比較として、比較例Ｃ３のハニカム構造体に触媒を担持させた場合に、境界壁とその内側にあるセル密度領域（第１セル密度領域）の隔壁とにより囲まれて形成された不完全なセルの開口端面に触媒の目詰まりが生じているかどうかを確認する。なお、触媒目詰まりの判定は、触媒の目詰まりが確認されなかった場合は「Ａ」、確認された場合は「Ｂ」とする。
【００６２】
また、アイソスタティック強度の評価は、社団法人自動車技術会発行の自動車規格ＪＡＳＯ規格５０５−８７において規定されている「アイソスタティック破壊強度試験」に準拠して行う。具体的には、ゴム製の筒状容器内にハニカム構造体をセットし、アルミ製の板で蓋をする。そして、水中において等方加圧圧縮を行い、ハニカム構造体が破壊したときの荷重を測定し、これを基にアイソスタィック破壊強度を求める。本例では、比較例Ｃ３のアイソスタティック破壊強度を基準とし、実施例Ｅ１、Ｅ６のアイソスタィック破壊強度比を求める。
【００６３】
また、触媒コートの評価は、ハニカム構造体を軸方向が上下方向となるようにし、触媒を一方の開口端面からコートする。このとき、境界領域のすぐ内側にあるセル密度領域（第１セル密度領域）のセルについて、ハニカム構造体の軸方向長さの半分まで触媒がコートされるようにする。これを触媒のコート長さの基準とし、境界領域の境界セルにおける触媒のコート長さを測定し、コート長さ比を求める。そして、コート長さ比が２以下の場合には「Ａ」、２を超える場合には「Ｂ」とする。本例では、実施例Ｅ６、Ｅ７のハニカム構造体について評価を行う。
【００６４】
なお、触媒のコート長さは、（（ロスした触媒コート重量）×（触媒コート密度））/（（ハニカム構造体の単位体積当たりのＧＳＡ）×（ハニカム構造体の断面積））の式により算出する。
ここで、セルの形状が四角形のハニカム構造体の単位体積当たりのＧＳＡ（幾何学的表面積）は、隔壁の厚さｔ及びセルピッチｐ（図５（ａ）参照）をもとに一義的に計算することができる。隔壁の平均厚さｔ及びセルピッチｐから各セルにおける対向する隔壁の辺部と辺部との間の距離ｘ（＝ｐ−ｔ）（図５（ａ）参照）を算出する。この距離ｘが各辺部の長さｙとなる。セルの形状が四角形のハニカム構造体は、長さ方向において単純平板形状であるため、ハニカム構造体の長さをＬとすると、各セルの表面積Ｓ（＝４ｙＬ）を算出することができる。そして、セル数からハニカム構造体全体のＧＳＡを導き出すことができ、さらにハニカム構造体全体の体積から単位体積当たりのＧＳＡを導き出すことができる。
【００６５】
また、例えば、セルの形状が六角形のハニカム構造体の単位体積当たりのＧＳＡ（幾何学的表面積）は、上記と同様に、隔壁の厚さｔ及びセルピッチｐ（図５（ｂ）参照）をもとに一義的に計算することができる。隔壁の厚さｔ及びセルピッチｐから各セルにおける対向する隔壁の辺部と辺部との間の距離ｘ（＝ｐ−ｔ）（図５（ｂ）参照）を算出する。この距離ｘから各辺部の長さｙ（＝ｘ／√３）を算出する。セルの形状が六角形のハニカム構造体は、長さ方向において単純平板形状であるため、ハニカム構造体の長さをＬとすると、各セルの表面積Ｓ（＝６ｙＬ）を算出することができる。そして、セル数からハニカム構造体全体のＧＳＡを導き出すことができ、さらにハニカム構造体全体の体積から単位体積当たりのＧＳＡを導き出すことができる。
【００６６】
また、耐熱衝撃性の評価は、電気炉にてハニカム構造体を所定の温度（１０５０℃）になるまで加熱する。次いで、電気炉から加熱された状態のハニカム構造体を取り出し、常温のエアーをハニカム構造体の中心部に流通させる。このとき、エアーの圧力を調整することによってハニカム構造体の内外温度差（ΔＴ）が所望の温度差（ΔＴ＝５０℃、６０℃、７０℃）となるようにする。なお、内外温度差とは、ハニカム構造体の径方向断面の中心に取り付けた熱電対と中心から径方向に１０ｍｍ外側に取り付けた熱電対との測定温度差をいう。
【００６７】
そして、耐熱衝撃性の判定は、１０個のハニカム構造体について耐熱衝撃性の試験を行った場合の割れ発生率をＺとした場合、Ｚ＝０％の場合には「Ａ」、０％＜Ｚ≦５０％の場合には「Ｂ」、５０％＜Ｚ≦１００％の場合には「Ｃ」とする。本例では、実施例Ｅ８のハニカム構造体について評価を行い、その比較として比較例Ｃ４のハニカム構造体についても評価を行う。
【００６８】
【表１】
0005892910.tif 000002
【００６９】
次に、圧力損失、排ガス浄化性能、耐熱衝撃性等の評価結果を表１に示す。
表１からわかるように、実施例Ｅ１〜Ｅ５のハニカム構造体は、境界領域を設け、Φ１／Φ２≧１．２５としたことにより、圧力損失比やエミッション比が１未満であった。すなわち、基準とした比較例Ｃ２に比べて、圧力損失を低減し、排ガス浄化性能を高めることができる。
以上の結果から、実施例Ｅ１〜Ｅ７のハニカム構造体は、圧力損失の低減を図ることができ、排ガス浄化性能に優れていることがわかった。
【００７０】
また、表１からわかるように、実施例Ｅ１〜Ｅ５のハニカム構造体は、触媒目詰まりの評価が「Ａ」であったが、境界壁（内周壁）を有する比較例Ｃ３のハニカム構造体は、不完全なセルが形成されていることにより、触媒目詰まりの評価が「Ｂ」であった。
ここで、図１０は、実施例Ｅ１のハニカム構造体の境界領域付近のマイクロスコープ写真である。図１０（ａ）は触媒を担持する前、図１０（ｂ）は触媒を担持した後である。同図からわかるように、触媒を担持しても境界領域付近に触媒の目詰まりは見られない。
また、図１１は、比較例Ｃ３のハニカム構造体の境界壁付近のマイクロスコープ写真である。図１１（ａ）は触媒を担持する前、図１１（ｂ）は触媒を担持した後である。同図からわかるように、触媒を担持することにより、境界壁付近の不完全なセルに触媒の目詰まり（図１１（ｂ）のＰ）が発生している。
【００７１】
また、表１からわかるように、実施例Ｅ６のハニカム構造体は、比較例Ｃ３や実施例Ｅ１のハニカム構造体に比べて、アイソスタティック強度が高い。これは、内側にあるセル密度領域（第１セル密度領域）のセル密度と外側にあるセル密度領域（第２セル密度領域）のセル密度との比を２：１とし、外側にあるセル密度領域のセルを内側にあるセル密度領域のセルに対して４５°の傾きを持って配置することにより、境界隔壁を境界領域の両側にあるセル密度領域の格子状の隔壁の格子点（合流点）同士をつなぐように形成することができたからである。
【００７２】
また、図１２は、表１の結果をもとに、セル密度比Ｍａ／Ｍｂとエミッション比との関係を示したものである。同図には、実施例Ｅ１〜Ｅ３、比較例Ｃ２、Ｃ３のエミッション比がプロットされている。ここで、比較例Ｃ２は、セル密度比Ｍａ／Ｍｂ＝１としている。
同図からわかるように、１＜Ｍａ／Ｍｂ≦２．２（特に、Ｍａ／Ｍｂの値を１．２５〜１．８７）とすることにより、エミッション比をより小さく（エミッション量をより低減）することができ、排ガス浄化性能を高めることができる。
【００７３】
また、図１３は、表１の結果をもとに、境界領域位置ｒ／Ｒとエミッション比との関係を示したものである。同図には、実施例Ｅ１、Ｅ４、Ｅ５、比較例Ｃ１、Ｃ２のエミッション比がプロットされている。ここで、比較例Ｃ１は、実施例Ｅ１の第１セル密度領域とセル密度が異なるため、境界領域位置ｒ／Ｒ＝０としている。また、比較例Ｃ２は、実施例Ｅ１、Ｅ４、Ｅ５の第１セル密度領域とセル密度が同じであるため、境界領域位置ｒ／Ｒ＝１としている。
同図からわかるように、０．１６＜ｒ／Ｒ＜１（特に、ｒ／Ｒの値を０．５〜０．８）とすることにより、エミッション比をより小さく（エミッション量をより低減）することができ、排ガス浄化性能を高めることができる。
【００７４】
また、図１４は、表１の結果をもとに、水力直径比Φ１／Φ２とコート長さ比との関係を示したものである。同図には、実施例Ｅ６、Ｅ７のコート長さ比がプロットされている。
同図からわかるように、Φ１／Φ２≦２．０２とすることにより、コート長さ比を２以下にすることができる。すなわち、ハニカム構造体の一方の開口端面から軸方向長さの半分まで触媒をコートした後、ハニカム構造体を反転させて他方の開口端面から軸方向長さの半分まで触媒をコートし、全体に触媒をコートする場合に、コートした触媒が反対側の開口端面から流れ出して触媒をロスすることを防ぐことができる。
【００７５】
また、表１からわかるように、実施例Ｅ８のハニカム構造体は、境界領域の境界セルの形状をセル密度領域のセルの形状（四角形）とは異なる剛性の小さい形状（五角形状）としているため、耐熱衝撃性の評価がΔＴ＝５０℃、６０℃、７０℃のすべての条件で「Ａ」であった。これは、境界領域に柔軟性を付与（ハニカム構造体に対して部分的に柔軟性を付与）することにより、耐熱衝撃性を向上させることができたからである。
一方、比較例Ｃ４のハニカム構造体は、境界領域の境界セルの形状とセル密度領域のセルの形状とが同じであるため、実施例Ｅ８のハニカム構造体と同様の効果は得られず、耐熱衝撃性の評価がΔＴ＝６０℃の条件で「Ｂ」、ΔＴ＝７０℃の条件で「Ｃ」であった。
【符号の説明】
【００７６】
１  ハニカム構造体
１１  隔壁
１２  セル
１４  境界領域
１４１  境界隔壁
１４２  境界セル
２  セル密度領域
Ｘ  軸方向
【図１】
0005892910.tif 000003
【図２】
0005892910.tif 000004
【図３】
0005892910.tif 000005
【図４】
0005892910.tif 000006
【図５】
0005892910.tif 000007
【図６】
0005892910.tif 000008
【図７】
0005892910.tif 000009
【図８】
0005892910.tif 000010
【図９】
0005892910.tif 000011
【図１２】
0005892910.tif 000012
【図１３】
0005892910.tif 000013
【図１４】
0005892910.tif 000014
【図１０】
0005892910.tif 000015
【図１１】
0005892910.tif 000016